(57)【特許請求の範囲】
【請求項１】
表面処理による撥水性パターンと親水性パターンとが設けられた転写用基板の表面に、有機半導体材料の含有液を塗布する第１工程と、
前記転写用基板の表面に塗布された前記有機半導体材料の含有液を乾燥させることで、前記撥水性パターンに接した状態で前記有機半導体材料を結晶化し、前記転写用基板の表面に有機半導体層を形成する第２工程と、
前記転写用基板における前記有機半導体層の形成面側を、前記撥水性パターンよりも前記有機半導体層との密着性が高く、前記親水性パターンよりも前記有機半導体層との密着性が低いスタンプ基板の表面に押圧することで、当該スタンプ基板の表面に、前記撥水性パターン上の前記有機半導体層のパターンのみを転写する第３工程と、
前記スタンプ基板における前記有機半導体層のパターンの形成面側を被転写基板の表面に押圧することで、当該被転写基板の表面に前記有機半導体層のパターンを転写する第４工程とを有し、
前記第２工程と前記第３工程の間または前記第３工程と前記第４工程との間に、前記有機半導体層に熱処理を行う
半導体装置の製造方法。
【請求項２】
前記被転写基板の表面には、ソース電極とドレイン電極とが設けられており、
前記第４工程では、前記有機半導体層のパターンを前記被転写基板の表面に転写することで、前記ソース電極と前記ドレイン電極との間に前記有機半導体層からなるチャネル層を形成する
請求項１記載の半導体装置の製造方法。
【請求項３】
前記第４工程の前に、前記被転写基板の表面に撥水処理を行う
請求項１記載の半導体装置の製造方法。
【請求項４】
前記第１工程では、前記転写用基板を前記有機半導体材料の含有液に浸漬させる
請求項１記載の半導体装置の製造方法。
【発明の詳細な説明】
【技術分野】
【０００１】
本発明は、半導体装置の製造方法に関し、さらに詳しくは、乾式スタンプ法を用いて有機半導体層を形成する半導体装置の製造方法に関する。
【背景技術】
【０００２】
薄膜トランジスタ（thin film transistor）は、電子回路、特にはアクティブマトリックス型のフラットパネルディスプレイにおける画素トランジスタとして広く用いられている。
【０００３】
現在、大部分の薄膜トランジスタは、半導体層としてアモルファスシリコンまたは多結晶シリコンを用いるＳｉ系無機半導体トランジスタである。これらの製造は、半導体層の形成に化学的気相成長法（Chemical Vapor Deposition；ＣＶＤ）などの真空処理室を必要とする成膜方法を用いるため、プロセスコストが高い。また、高温での熱処理が必要であることから、基板に耐熱性が要求される。
【０００４】
これに対して、有機半導体を利用した薄膜トランジスタは、活性層となる有機半導体層を低温で塗布成膜することが可能である。このため、低コスト化に有利であるとともに、プラスティック等の耐熱性のないフレキシブルな基板上への形成も可能である。
【０００５】
上述した有機半導体を用いたボトムゲート・ボトムコンタクト型の薄膜トランジスタの製造方法について、図８を用いて説明すると、まず、基板１１上に設けられたゲート電極１２を覆う状態で、基板１１上にゲート絶縁膜１３を形成する。次に、ゲート絶縁膜１３上に、一対のソース電極１４とドレイン電極１５とを形成する。次いで、ソース電極１４とドレイン電極１５とを覆う状態で、ゲート絶縁膜１３の表面全域に有機半導体層２０を形成することで、ソース電極１４とドレイン電極１５との間に、有機半導体層２０からなるチャネル層２１を形成する。この有機半導体層２０の形成は、一般的にはスピンコート法で行われており、有機半導体材料の含有液（有機半導体インク）を塗布して、乾燥させる。
【０００６】
上述したような構成の薄膜トランジスタでは、ゲート絶縁膜１３の表面１３ａに撥水処理を行い、撥水層１６を形成することで、ゲート絶縁膜１３上に撥水層１６を介して形成される有機半導体層２０の移動度が向上し、オン電流が増大することが報告されている（例えば、非特許文献１参照）。
【０００７】
また、上記有機半導体層２０を、スピンコート法ではなく、乾式スタンプ法により形成することも報告されている（例えば、非特許文献２参照）。この場合には、図９（ａ）に示すように、転写用基板４０の表面をオクタデシルトリクロロシラン（(Octadecyl Tricholoro Silane(ＯＴＳ)）により撥水処理することで撥水層４１を形成する。ここで、この撥水層４１の表面を転写用基板４０の撥水面４１ａとする。
【０００８】
次いで、スピンコート法により、撥水面４１ａに有機半導体インクを塗布した後、乾燥させて有機半導体層２０を形成する。この際、有機半導体材料は、撥水面４１ａに接した状態で、結晶化される。ここで、結晶化の際に有機半導体層２０の撥水面４１ａに接した面を接触面２０ａとする。その後、有機半導体層２０に熱処理を行う。
【０００９】
次いで、図９（ｂ）に示すように、転写用基板４０における有機半導体層２０の形成面側にポリジメチルシロキサン（Poly Dimethyl Siloxane(ＰＤＭＳ)）からなるスタンプ基板３０を押圧することで、有機半導体層２０をスタンプ基板３０の表面に転写する。
【００１０】
続いて、図９（ｃ）に示すように、ソース電極１４とドレイン電極１５とが設けられた被転写基板１０のゲート絶縁膜１３の表面１３ａに、スタンプ基板３０における有機半導体層２０の形成面側を押圧する。
【００１１】
これにより、図９（ｄ）に示すように、ゲート絶縁膜１３の表面１３ａ全域に有機半導体層２０が転写され、ソース電極１４とドレイン電極１５との間に有機半導体層２０からなるチャネル層２１が形成される。この場合には、有機半導体層２０の結晶化の際に撥水面４１ａ（前記図９（ａ）参照）に接した接触面２０ａは、ゲート絶縁膜１３の表面１３ａに接している。
【００１２】
このような転写方法により形成された薄膜トランジスタでもトランジスタが正常に動作することが下記非特許文献２で報告されている。
【００１３】
【非特許文献１】Journal of Applied Physics,（米）2004年, Vol.96, p.5781
【非特許文献２】Journal of American Chemical Society,（米）2004年, Vol.126, p.13928-13929
【発明の開示】
【発明が解決しようとする課題】
【００１４】
しかし、上述したような非特許文献１および非特許文献２で報告されたような薄膜トランジスタでは、オン電流が十分に高くはなく、また、有機半導体層２０がゲート絶縁膜１３上の全域に設けられることで、隣接する素子と連通してしまうため、オフ電流が高くなる、という問題がある。このため、薄膜トランジスタのオン／オフ比を狭めてしまい、電気的特性が悪化してしまう。
【００１５】
また、オフ電流を低くするために、オフセット印刷の技術により、有機半導体インクをパターン印刷することも考えられる。しかし、オフセット印刷では、印刷版の表面に親水性パターンおよび撥水性パターンを形成し、有機半導体インクが付着しない領域を形成するが、有機半導体インクの溶媒として代表的なクロロホルムは、沸点が低く、蒸気圧が低いため、有機半導体インクを塗布するとすぐに溶媒が揮発し、有機半導体インクが薄膜化してしまう。このため、有機半導体インクのパターン形成が困難である。
【００１６】
上述したような課題を解決するために、本発明は、有機半導体層を用いた半導体装置の電気的特性を向上させる半導体装置の製造方法を提供することを目的とする。
【課題を解決するための手段】
【００２１】
本発明の半導体装置の製造方法は、次のような工程を順次行うものである。まず、第１工程では、表面処理による撥水性パターンと親水性パターンとが設けられた転写用基板の表面に、有機半導体材料の含有液を塗布する工程を行う。次いで、第２工程では、転写用基板の表面に塗布された有機半導体材料の含有液を乾燥させることで、撥水性パターンに接した状態で、有機半導体材料を結晶化し、転写用基板の表面に有機半導体層を形成する工程を行う。続いて、第３工程では、転写用基板における有機半導体層の形成面側を、撥水性パターンよりも有機半導体層との密着性が高く、親水性パターンよりも有機半導体層との密着性が低いスタンプ基板の表面に押圧することで、スタンプ基板の表面に、撥水性パターン上の有機半導体層のパターンのみを転写する工程を行う。その後の第４工程では、スタンプ基板における有機半導体層のパターンの形成面側を被転写基板の表面に押圧することで、被転写基板の表面に有機半導体層のパターンを転写する工程を行う。そして、第２工程と第３工程との間または第３工程と第４工程との間に、有機半導体層に熱処理を行うことを特徴としている。
【００２２】
このような半導体装置の製造方法によれば、第２工程と第３工程との間または第３工程と第４工程との間に、有機半導体層に熱処理を行うことから、有機半導体材料の含有液中に溶存していた酸素が有機半導体層から除去される。これにより、有機半導体層中に酸素に起因する不純物電荷が過剰に残存することが防止され、有機半導体層の導電率が低下するため、オフ電流が低減される。また、転写用基板における有機半導体層を、撥水性パターンよりも有機半導体層との密着性が高く、親水性パターンよりも有機半導体層との密着性が低いスタンプ基板の表面に転写するため、撥水性パターン上の有機半導体層のみが転写され、有機半導体層が精度よくパターンニングされる。これにより、ソース電極とドレイン電極が設けられた被転写基板の表面に有機半導体層のパターンを転写することで、ソース電極とドレイン電極の間に有機半導体層からなるチャネル層を精度よくパターン形成することができるため、隣接する素子間で有機半導体層が連通することが防止される。これによってもオフ電流が低減される。したがって、半導体装置のオン／オフ比を増大させることが可能となる。
【発明の効果】
【００２３】
以上、説明したように、本発明の半導体装置の製造方法によれば、オン電流を増大させるまたはオフ電流を低減させることにより、半導体装置のオン／オフ比を増大させることができるため、半導体装置の電気的特性を向上させることができる。
【発明を実施するための最良の形態】
【００２４】
以下、本発明の実施の形態を図面に基づいて詳細に説明する。
【００２５】
（第１実施形態）
本発明の半導体装置の製造方法に係わる実施の形態の一例を、乾式スタンプ法を用いたボトムゲート・ボトムコンタクト型の薄膜トランジスタの製造方法を例にとり、図１の製造工程断面図によって説明する。
【００２６】
まず、図１（ａ）に示すように、被転写基板１０は、例えばポリエーテルスルフォン（Poly Ether Sulfones(ＰＥＳ)）からなる下地基板１１上に、例えばマスクを用いた蒸着法によってアルミニウム（Ａｌ）からなるゲート電極１２を形成する。次に、ゲート電極１２を覆う状態で、下地基板１１上に例えばＳｉＯ2からなるゲート絶縁膜１３を形成する。次いで、ゲート絶縁膜１３上に例えば金（Ａｕ）からなる一対のソース電極１４／ドレイン電極１５を形成する。上述した被転写基板１０では、ゲート絶縁膜１３の表面１３ａが、有機半導体層の被転写面となる。
【００２７】
一方、図１（ｂ）に示すように、撥水性を有する例えばＰＤＭＳからなる平板状のスタンプ基板３０の表面（撥水面）３０ａ全域に、例えばスピンコート法により、有機半導体材料の含有液（有機半導体インク）を塗布する。ここで、有機半導体インクには、例えばポリ−３ヘキシルチオフェン（poly(3-hexylthiophene(Ｐ３ＨＴ))からなる有機半導体材料をクロロホルムからなる溶媒に５ｍｇ／ｍｌの濃度に溶解させたものを用いることとする。なお、ここでは、有機半導体材料として、Ｐ３ＨＴを用いた例について説明するが、フルオレン−ジチオフェン共重合体（Ｆ２Ｔ８）等の他の有機半導体材料を用いた場合であっても、本発明は適用可能である。
【００２８】
ここで、クロロホルムは沸点が低く、揮発性が高いため、塗布した直後にクロロホルムが揮発して有機半導体インクが乾燥することで薄膜化される。この際、有機半導体材料は撥水面３０ａに接した状態で結晶化され、撥水面３０ａに有機半導体層２０が形成される。ここで、結晶化の際に、有機半導体層２０の撥水面３０ａに接した面を接触面２０ａとする。
【００２９】
次いで、有機半導体層２０が形成されたスタンプ基板３０を例えば１４０℃のホットプレート上で加熱することで、約１０分間の熱処理を行う。これにより、有機半導体インクに溶存していた酸素が有機半導体層２０から除去されるため、この酸素に起因する過剰な不純物電荷が残存することが防止される。これにより、有機半導体層２０の導電率が低下するため、製造する薄膜トランジスタのオフ電流を低減することが可能となる。また、この熱処理により、有機半導体層２０に残留する溶媒も確実に除去される。
【００３０】
この熱処理は、効率よく酸素を除去することができ、かつ有機半導体層２０の劣化を促進しない程度の温度および時間で行うことが好ましく、有機半導体層２０の材質により適宜規定される。ここでは、有機半導体層２０にＰ３ＨＴを用いており、Ｐ３ＨＴは８０℃の熱処理で最も高い移動度を示し、１８０℃を超えると劣化が促進されるため、８０℃以上１６０℃以下の温度で、数分〜１時間程度行うこととする。
【００３１】
なお、ここでは、ホットプレートにより熱処理を行うこととするが、熱源はこれに限定されるものではなく、レーザ照射等の光照射により熱処理を行ってもよく、温風乾燥や、減圧乾燥雰囲気下での熱処理を行ってもよい。
【００３２】
次いで、図１（ｃ）に示すように、上記スタンプ基板３０の有機半導体層２０の形成面側を、被転写基板１０のゲート絶縁膜１３の表面１３ａに押圧する。ここで、Ｐ３ＨＴからなる有機半導体層２０は、撥水性の低い面に対して密着性が高いため、ＰＤＭＳからなるスタンプ基板３０の撥水面３０ａよりもＳｉＯ2からなるゲート絶縁膜１３の表面の方が有機半導体層２０との密着性が高くなる。このため、図１（ｄ）に示すように、ソース電極１４とドレイン電極１５とを覆う状態で、ゲート絶縁膜１３の表面１３ａ全域に有機半導体層２０が転写される。これにより、ソース電極１４とドレイン電極１５との間に有機半導体層２０からなるチャネル層２１が形成され、結晶化の際に撥水面３０ａに接した有機半導体層２０の接触面２０ａが、ゲート絶縁膜１３とは反対側に配置される。以上のようにして、薄膜トランジスタが製造される。
【００３３】
ここで、図２には、上記第１実施形態の薄膜トランジスタについて、ゲート電圧（Ｖg）−ドレイン電流（Ｉd）を測定した結果を示す。
【００３４】
ここで、グラフ（１）は、第１実施形態と同様の方法を用いた乾式スタンプ法によりＰ３ＨＴからなる有機半導体層２０を形成した薄膜トランジスタの測定結果である。また、グラフ（２）は、第１実施形態の製造方法において、有機半導体層２０の熱処理を行わないで形成した薄膜トランジスタの測定結果である。さらに、グラフ（３）は、ゲート絶縁膜の表面に撥水処理を行わずに、スピンコート法によりＰ３ＨＴからなる有機半導体層を形成した薄膜トランジスタの測定結果である。
【００３５】
なお、各薄膜トランジスタは、高濃度に不純物をドープした低抵抗シリコン基板をゲート電極１２として用い、ゲート電極１２の表面に熱酸化処理を行うことで、ＳｉＯ2からなるゲート絶縁膜１３を形成したものを用いている。また、ゲート絶縁膜１３上には、金（Ａｕ）とクロム（Ｃｒ）とをこの順に積層してなるソース電極１４とドレイン電極１５とが形成されている。さらに、ゲート長／ゲート幅（Ｌ／Ｗ）＝５μｍ／４７．２ｍｍであり、マイナスのゲート電圧（−３０ｖ程度）を印加した場合にオン状態となるように設定されている。そして、ドレイン電流値の測定は、ゲート電圧をマイナス方向とプラス方向とに連続してシフトさせながらモニターした。
【００３６】
まず、図２のグラフ（１）〜（３）の測定結果から、本発明が適用された（１）乾式スタンプ法（熱処理有り）により製造された薄膜トランジスタは、（３）スピンコート法により製造された薄膜トランジスタと比較して、オン状態におけるドレイン電流値が増大することが確認された。さらに、本発明が適用された（１）の薄膜トランジスタは、（２）乾式スタンプ法（熱処理無し）により製造された薄膜トランジスタおよび（３）の薄膜トランジスタと比較して、オフ状態におけるドレイン電流値が低減されることが確認された。（１）の薄膜トランジスタのオン／オフ比は１０5であり、（２）、（３）の薄膜トランジスタと比較してオン／オフ比が１桁以上増大していることが確認された。なお、（２）の薄膜トランジスタでは、（３）の薄膜トランジスタと比較して、オン電流が増大するとともにオフ電流も増大しているが、オン電流の増大に対するオフ電流の増加の割合は小さいことから、（２）の薄膜トランジスタは（３）の薄膜トランジスタと比較して、オン／オフ比が増大していることが確認された。
【００３７】
さらに、ここでの図示は省略するが、乾式スタンプ法により製造された（１）、（２）の薄膜トランジスタは、スピンコート法により製造された（３）の薄膜トランジスタと比較して、移動度も１桁以上向上することが確認された。
【００３８】
以上のように、本実施形態の薄膜トランジスタによれば、オン電流が増大するだけでなく、オフ電流が低減するため、オン／オフ比が増大することが確認された。したがって、半導体装置の電気的特性を向上することができる。
【００３９】
また、ＰＤＭＳからなるスタンプ基板３０上で、有機半導体層２０の熱処理を行うため、被転写基板１０上では熱処理を行わなくてもよいことから、被転写基板１０を構成する下地基板１１に耐熱性の低いプラスチック基板等を用いることも可能となる。
【００４０】
（変形例１）
なお、上述した第１実施形態において、図３に示すように、ソース電極１４とドレイン電極１５が設けられた状態の被転写基板１０を、オクタデシルトリクロロシラン（ＯＴＳ）をトルエンに１ｍＭの濃度で溶解させた溶液中に浸漬させることで、ゲート絶縁膜１３の表面に撥水処理を行ってもよい。この場合には、ゲート絶縁膜１３の表面１３ａに撥水層１６が形成され、撥水層１６の表面１６ａが被転写基板１０における有機半導体層の被転写面となる。
【００４１】
なお、ここでは、ソース電極１４／ドレイン電極１５を形成した後に、ゲート絶縁膜１３の表面の撥水処理を行うこととしたが、ソース電極１４／ドレイン電極１５の形成前に、上記撥水処理を行ってもよい。
【００４２】
次いで、第１実施形態と同様に、スタンプ基板３０（前記図１（ｂ）参照）の撥水面３０ａ（前記図１（ｂ）参照）に有機半導体層２０を形成し、有機半導体層２０の熱処理を行った後、スタンプ基板３０の有機半導体層２０の形成面側を、被転写基板１０の撥水層１６の表面１６ａに押圧する。この際、ＰＤＭＳからなるスタンプ基板３０の撥水面３０ａよりも１ｍＭのＯＴＳで処理された被転写基板１０の表面１６ａの方が撥水性が低く、Ｐ３ＨＴからなる有機半導体層２０との密着性が高いため、有機半導体層２０が被転写基板１０の表面１６ａに転写される。この場合にも、第１実施形態と同様に、結晶化の際、撥水面３０ａと接触した有機半導体層２０の接触面２０ａは、ゲート絶縁膜１３とは反対側に配置される。以上のようにして、薄膜トランジスタが製造される。
【００４３】
なお、ここでの図示は省略したが、この変形例１の薄膜トランジスタによれば、結晶化の際、撥水面３０ａと接触した有機半導体層２０の接触面２０ａは、ゲート絶縁膜１３とは反対側に配置されるとともに、有機半導体層２０の被転写基板１０側の面は撥水層１６に接しているため、第１実施形態の薄膜トランジスタ（図２のグラフ（１）参照）と比較して、オン電流が１桁以上増大し、オン／オフ比がさらに増大することが確認された。
【００４４】
（第２実施形態）
本発明の半導体装置の第２の製造方法に係わる実施の形態の一例を、図４の製造工程断面図によって説明する。なお、被転写基板１０については、第１実施形態と同様の構成であることとする。
【００４５】
まず、スタンプ基板を作製する。具体的には、図４（ａ）に示すように、表面側に凹凸パターンが設けられた石英基板（マスター）３１と後述するスタンプ基板の支持基板３２となるガラス基板との間に、撥水性を有するＰＤＭＳを流し込み、熱により硬化させる。これにより、石英基板３１の表面の凹凸パターンが反転された状態で転写されたＰＤＭＳからなるスタンプ部３３が形成される。
【００４６】
その後、図４（ｂ）に示すように、上記スタンプ部３３から石英基板３１（前記図１（ａ）参照）を剥離することで、スタンプ部３３と支持基板３２とからなるスタンプ基板３０が完成する。このスタンプ基板３０の表面は、凹凸が設けられた撥水面３０ａとなる。
【００４７】
次に、図４（ｃ）に示すように、例えばＰ３ＨＴからなる有機半導体材料をクロロホルムに５ｍｇ／ｍｌの濃度に溶解させた有機半導体インク中に上記スタンプ基板３０を浸漬させる。次いで、有機半導体インクから上記スタンプ基板３０を引き上げることで、これにより、撥水面３０ａに凹凸形状に倣って、有機半導体インクが塗布される。この際、浸漬法により表面側に凹凸形状を有するスタンプ基板３０に有機半導体インクを塗布することで、スピンコート法で塗布する場合と比較して、有機半導体インクを均一な厚さで塗布することができるため、好ましい。
【００４８】
ここで、クロロホルムは沸点が低く、揮発性が高いため、スタンプ基板３０を引き上げた直後にクロロホルムが揮発して有機半導体インクが乾燥することで薄膜化される。この際、有機半導体材料は一主面側が撥水面３０ａに接した状態で結晶化され、撥水面３０ａに有機半導体層２０が形成される。ここで、結晶化の際、撥水面３０ａに接した面を有機半導体層２０の接触面２０ａとする。
【００４９】
次いで、第１実施形態と同様に、有機半導体層２０が形成されたスタンプ基板３０を例えば１４０℃のホットプレート上で加熱することで、約１０分間の熱処理を行う。これにより、有機半導体インクに溶存していた酸素が有機半導体層２０から除去されるため、この酸素に起因する過剰な不純物電荷が残存することが防止される。これにより、有機半導体層２０の導電率が低下するため、製造する薄膜トランジスタのオフ電流を低減することが可能となる。
【００５０】
次いで、図５（ｄ）に示すように、上記スタンプ基板３０における有機半導体層２０の形成面側を、第１実施形態と同様に形成された被転写基板１０の被転写面となるゲート絶縁膜１３の表面１３ａに押圧する。ここで、Ｐ３ＨＴからなる有機半導体層２０は、スタンプ基板３０よりも撥水性が低いゲート絶縁膜１３の表面１３ａに対して密着性が高く、また、スタンプ部３３の凸部３３ａがゲート絶縁膜１３の表面１３ａに強く押圧される。このため、図５（ｅ）に示すように、凸部３３ａ（前記図５（ｄ）参照）の頂面に設けられた有機半導体層２０のパターンがゲート絶縁膜１３の表面１３ａのソース電極１４とドレイン電極１５との間に転写される。この際、凸部３３ａの頂面に設けられた有機半導体層２０のパターンがソース電極１４とドレイン電極１５との間に確実に埋め込まれるように、予め、上記スタンプ基板３０の凸部３３ａの幅をマージンをとって形成することが好ましい。
【００５１】
以上のようにして、ソース電極１４とドレイン電極１５との間に有機半導体層２０からなるチャネル層２１がパターン形成された薄膜トランジスタが製造される。この薄膜トランジスタでは、結晶化の際に撥水面３０ａに接した有機半導体層２０の接触面２０ａが、ゲート絶縁膜１３とは反対側に配置される。
【００５２】
このような半導体装置の製造方法によれば、スタンプ基板３０に形成された有機半導体層２０に熱処理を行うことから、有機半導体インクに溶存していた酸素が有機半導体層２０から除去される。これにより、有機半導体層２０中に酸素に起因する不純物電荷が過剰に残存することが防止されるため、有機半導体層２０の導電率が低下し、オフ電流が低減される。さらに、スタンプ基板３０よりも有機半導体層２０との密着性が高いゲート絶縁膜１３の表面１３ａに、スタンプ基板３０の凸部３３ａの頂面に設けられた有機半導体層２０のパターンを転写することで、有機半導体層２０が精度よくパターンニングされる。これにより、ソース電極１４とドレイン電極１５との間に有機半導体層２０からなるチャネル層２１を精度よくパターン形成することができるため、隣接する素子間で有機半導体層２０が連通することが防止される。これによっても、オフ電流が低減される。
【００５３】
さらに、結晶化の際に撥水面３０ａに接した有機半導体層２０の接触面２０ａが、ゲート絶縁膜１３とは反対側に配置されることから、第１実施形態の薄膜トランジスタと同様に、オン電流を増大させることができる。
【００５４】
したがって、薄膜トランジスタのオン／オフ比を増大させることができるため、半導体装置の電気的特性を向上することができる。
【００５５】
また、スタンプ基板３０上で、有機半導体層２０の熱処理を行うため、被転写基板１０上では熱処理を行わなくてもよいことから、被転写基板１０を構成する下地基板１１に耐熱性の低いプラスチック基板等を用いることが可能となる。
【００５６】
なお、ここでは、ゲート絶縁膜１３の表面１３ａに撥水処理を行わない例について説明したが、撥水処理を行ってもよい。この場合には、有機半導体層２０はゲート絶縁膜１３上に撥水層を介して形成されるため、さらなるオン／オフ比の増大が期待できる。
【００５７】
（第３実施形態）
本発明の半導体装置の製造方法に係わる実施の形態の一例を、図６〜図７の製造工程断面図によって説明する。なお、第１実施形態と同様の構成には、同一の番号を付して説明する。
【００５８】
まず、転写用基板を作製する。具体的には、まず、図６（ａ）に示すように、ＳｉＯ2からなる親水性の転写用基板４０上に、レジスト（図示省略）を塗布し、通常のリソグラフィ技術により、レジストパターン４１を形成する。
【００５９】
次いで、図６（ｂ）に示すように、レジストパターン４１が設けられた転写用基板４０を、１０ｍＭのＯＴＳのトルエン溶液に浸漬して、転写用基板４０の表面に撥水処理を行った後、乾燥することで、上記レジストパターン４１から露出した転写用基板４０の表面に撥水性パターン４２を形成する。なお、ここでは、ＯＴＳにより撥水処理を行うこととしたが、さらに撥水性の高いフッ素系シランカップリング剤を用いて、上記撥水処理を行ってもよい。
【００６０】
その後、図６（ｃ）に示すように、上記レジストパターン４１（前記図６（ｂ）参照）を除去する。これにより、転写用基板４０の表面には、親水性の転写用基板４０の表面が露出した親水性パターン４０ａと撥水性パターン４２（処理パターン）とが形成された状態となる。
【００６１】
次いで、図６（ｄ）に示すように、例えばスピンコート法により、転写用基板４０上に、５ｍＭのＰ３ＨＴからなる有機半導体材料がクロロホルムからなる溶媒に溶解された有機半導体インクを塗布すると、有機半導体インクが乾燥することで薄膜化される。この際、有機半導体材料は部分的に撥水性パターン４２に接した状態で結晶化され、転写用基板４０の表面に有機半導体層２０が形成される。ここで、結晶化の際に撥水性パターン４２に接した有機半導体層２０の領域を接触面２０ａとする。
【００６２】
なお、ここでは、スピンコート法により有機半導体インクを塗布することとしたが、浸漬法により、上記転写用基板４０に有機半導体インクを塗布してもよい。この場合には、スピンコート法で塗布する場合と比較して、有機半導体インクを均一な厚さで塗布することができるため、好ましい。
【００６３】
次いで、第１実施形態と同様に、有機半導体層２０が形成された転写用基板４０を例えば１４０℃のホットプレート上で加熱することで、約１０分間の熱処理を行う。これにより、有機半導体インクに溶存していた酸素が有機半導体層２０から除去されるため、この酸素に起因する過剰な不純物電荷が残存することが防止される。これにより、有機半導体層２０の導電率は低下するため、製造する薄膜トランジスタのオフ電流を低減することが可能となる。
【００６４】
続いて、図７（ｅ）に示すように、例えば撥水性を有するＰＤＭＳを硬化してなる平板状のスタンプ基板３０の表面（撥水面３０ａ）を、上記転写用基板４０の有機半導体層２０の形成面側に押圧する。押圧されることで、スタンプ基板３０の撥水面３０ａは有機半導体層２０の全域に接するように変形される。ここで、Ｐ３ＨＴからなる有機半導体層２０は、撥水性が低い面に対して密着性が高いため、スタンプ基板３０は、撥水性パターン４２よりも撥水性が低く、親水性パターン４０ａよりも撥水性が高くなるようにする。このため、スタンプ基板３０は撥水性パターン４２よりも有機半導体層２０との密着性が高く、親水性パターン４０ａよりも有機半導体層２０との密着性が低くなる。これにより、図７（ｆ）に示すように、転写用基板４０（前記図７（ｅ）参照）における撥水性パターン４２（前記図７（ｅ）参照）上の有機半導体層２０のパターンのみがスタンプ基板３０の撥水面３０ａに転写される。
【００６５】
次いで、第１実施形態と同様の構成を有する被転写基板１０のゲート絶縁膜１３の表面１３ａに、上記スタンプ基板３０の有機半導体層２０のパターン形成面側を押圧する。ここで、スタンプ基板３０よりも被転写基板１０の被転写面となるゲート絶縁膜１３の表面１３ａの方が、有機半導体層２０との密着性が高いため、図７（ｇ）に示すように、ソース電極１４とドレイン電極１５との間に有機半導体層２０のパターンが転写される。これにより、有機半導体層２０からなるチャネル層２１が形成される。この際、有機半導体層２０のパターンがソース電極１４とドレイン電極１５との間を確実に埋め込まれるように、予め、図６（ａ）を用いて説明した転写用基板４０の撥水性パターン４２の幅をマージンをとって形成することが好ましい。
【００６６】
以上のようにして、ソース電極１４とドレイン電極１５との間に有機半導体層２０からなるチャネル層２１がパターン形成された薄膜トランジスタが製造される。この薄膜トランジスタでは、結晶化の際に撥水性パターン４２に接した有機半導体層２０の接触面２０ａが、ゲート絶縁膜１３側に配置される。
【００６７】
このような半導体装置の製造方法によれば、転写用基板４０に形成された有機半導体層２０に熱処理を行うことから、有機半導体インクに溶存していた酸素が有機半導体層２０から除去される。これにより、有機半導体層２０中に酸素に起因する不純物電荷が過剰に残存することが防止されるため、有機半導体層２０の導電率が低下し、オフ電流が低減される。また、第２実施形態と同様に、ソース電極１４とドレイン電極１５との間に、有機半導体層２０からなるチャネル層２１がパターン形成されることから、隣接する素子間で有機半導体層２０が連通することが防止される。したがって、オフ電流を低減することができる。
【００６８】
さらに、結晶化の際に撥水性パターン４２に接した有機半導体層２０の接触面２０ａが、ゲート絶縁膜１３側に配置されることにより、ゲート絶縁膜１３上にスピンコート法により有機半導体層を塗布形成する場合と比較して、オン電流が増大する。
【００６９】
したがって、半導体装置のオン／オフ比を増大させることができるため、半導体装置の電気的特性を向上することができる。
【００７０】
また、転写用基板４０上で、有機半導体層２０の熱処理を行うため、被転写基板１０上では熱処理を行わなくてもよいことから、被転写基板１０を構成する下地基板１１に耐熱性の低いプラスチック基板等を用いることも可能となる。
【００７１】
なお、本実施形態では、ゲート絶縁膜１３の表面１３ａに撥水処理を行わない例について説明したが、撥水処理を行ってもよい。この場合には、有機半導体層２０はゲート絶縁膜１３上に撥水層を介して形成されるため、さらなるオン／オフ比の増大が期待できる。
【００７２】
また、本実施形態では、図６（ｄ）を用いて説明したように、転写用基板４０に形成された有機半導体層２０に熱処理を行う例について説明したが、図７（ｅ）を用いて説明したスタンプ基板３０に転写された後の有機半導体層２０に熱処理を行ってもよく、この場合であっても同様の効果を奏する。
【００７３】
また、以上説明した第１実施形態〜第３実施形態では、ボトムゲート・ボトムコンタクト型の薄膜トランジスタの例について説明したが、本発明はこれに限定されるものではなく、トップゲート・ボトムコンタクト型、ボトムゲート・トップコンタクト型およびトップゲート・トップコンタクト型の薄膜トランジスタであっても適用可能である。
【図面の簡単な説明】
【００７４】
【図１】本発明の半導体装置の製造方法に係る第１実施形態を説明するための製造工程断面図（その１）である。
【図２】第１実施形態の半導体装置の製造方法により得られた薄膜トランジスタにおけるゲート電圧とドレイン電流との関係を示すグラフである。
【図３】本発明の半導体装置の製造方法に係る第１実施形態の変形例を説明するための断面図である。
【図４】本発明の半導体装置の製造方法に係る第２実施形態を説明するための製造工程断面図である（その１）。
【図５】本発明の半導体装置の製造方法に係る第２実施形態を説明するための製造工程断面図である（その２）。
【図６】本発明の半導体装置の製造方法に係る第３実施形態を説明するための製造工程断面図である（その１）。
【図７】本発明の半導体装置の製造方法に係る第３実施形態を説明するための製造工程断面図である（その２）。
【図８】従来の半導体装置の製造方法を説明するための断面図である。
【図９】従来の半導体装置の製造方法を説明するための製造工程断面図である。
【符号の説明】
【００７５】
１０…被転写基板、１２…ゲート電極、１３…ゲート絶縁膜、１４…ソース電極、１５…ドレイン電極、２０…有機半導体層、２１…チャネル層、３０…スタンプ基板、３０ａ…撥水面、４０…転写用基板、４２…撥水性パターン
【図１】
0004831406.tif 000002
【図２】
0004831406.tif 000003
【図３】
0004831406.tif 000004
【図４】
0004831406.tif 000005
【図５】
0004831406.tif 000006
【図６】
0004831406.tif 000007
【図７】
0004831406.tif 000008
【図８】
0004831406.tif 000009
【図９】
0004831406.tif 000010